ЦЕОЛИТ ZSM-5, ЕГО ПОЛУЧЕНИЕ И ПРИМЕНЕНИЕ ПРИ ДЕАЛКИЛИРОВАНИИ ЭТИЛБЕНЗОЛА

1. Кристаллы ZSM-5, в которых усредненное значение отношения диоксида кремния к оксиду алюминия (ОКА) на краю каждого кристаллита больше, чем в центре, что определяется с помощью элементного анализа методом энергодисперсионной рентгеновской спектроскопии (ЭРС) в сочетании с просвечивающей электронной микроскопией (ПЭМ) или сканирующей электронной микроскопией (СЭМ) (СЭМ/ЭРС или ПЭМ/ЭРС).
2. Кристаллы ZSM-5 по п.1, в которых отношение усредненного значения ОКА на краю каждого кристаллита к усредненному ОКА в центре кристаллита составляет, по меньшей мере 1,15, предпочтительно, по меньшей мере 1,25.
3. Кристаллы ZSM-5 по п.1, в которых указанное отношение составляет самое большее 3, предпочтительно самое большее 2.
0
4. Кристаллы ZSM-5 по п.1, где угол наклона полинома второго порядка, соответствующего значениям ОКА между двумя максимумами ОКА на краях, выраженный как -у', составляет, по меньшей мере 2, предпочтительно, по меньшей мере 3.
0
5. Кристаллы ZSM-5 по п.1, где угол наклона полинома второго порядка, соответствующий значениям ОКА между двумя максимумами ОКА на краях, выраженный как -у', составляет самое большее 6, предпочтительно самое большее 4.
6. Способ получения кристаллов ZSM-5 по п.1, который включает синтез кристаллов в водной реакционной смеси, содержащей источник оксида алюминия, источник диоксида кремния, источник щелочи и L-винную кислоту, или ее водорастворимую соль.
7. Способ отбора кристаллов ZSM-5, имеющих высокую селективность деалкилирования этилбензола, который включает элементный анализ кристаллов ZSM-5 методом СЭМ/ЭРС или ПЭМ/ЭРС, расчет ОКА поперек кристаллов и отбор тех кристаллов, для которых наблюдается U-образный или чашеобразный профиль линейного сканирования из узкой щели на графике ОКА поперек кристаллита от края до края, где усредненное значение ОКА выше на краю кристаллита, чем в центре.
8. Способ по п.7, где отношение усредненного значения ОКА на краю каждого кристаллита к усредненному ОКА в центре кристаллита больше, чем 1,15.
9. Способ по п.7, в котором отношение составляет самое большее 3.
0
10. Способ по п.7, в котором угол наклона полинома второго порядка, соответствующего значениям ОКА между двумя максимумами ОКА на краях, выраженный как -у', составляет, по меньшей мере 2, предпочтительно, по меньшей мере 3.
0
11. Способ по п.7, в котором угол наклона полинома второго порядка, соответствующего значениям ОКА между двумя максимумами ОКА на краях, выраженный как -у', составляет самое большее 6, предпочтительно самое большее 4.
12. Каталитическая композиция, которая содержит кристаллы ZSM-5 по п.1, или которые получены по п.6, или выбранные по п.7.
13. Каталитическая композиция по п.12, которая также содержит диоксид кремния как связующее вещество в количестве в диапазоне от 30 до 80 мас.%, в расчете на общее количество ZSM-5 и диоксида кремния.
14. Каталитическая композиция по п.12 или 13, которая также содержит гидрирующий металл, выбранный из платины, олова, свинца, серебра, меди и никеля.
15. Каталитическая композиция по п.12 или 13, которая также содержит второй компонент ZSM-5, который имеет диаметр частиц меньше, чем 1 мкм.
16. Каталитическая композиция по п.15, в которой общее количество ZSM-5 находится в диапазоне от 30 до 35 мас.%, и количество второго присутствующего компонента ZSM-5 находится в диапазоне от 5 до 10 мас.%, в расчете на общее количество носителя.
17. Каталитическая композиция по п.12 или 13, подвергнутая деалюминирующей обработке гексафторсиликатом аммония.
18. Способ деалкилирования этилбензола, который включает контактирование в присутствии водорода сырья, содержащего этилбензол, с каталитической композицией по одному из пп.12-17.